(57)【特許請求の範囲】
【請求項１】
内側と外側との二面からなり、当該二面のうち、一方の面が金属の外観を呈し、他方の面が前記金属とは異なる外観を呈する容器状成形体であって、
前記容器状成形体は所定の厚さを有する透明の基材からなり、
前記一方の面の前記金属の外観は、前記他方の面に透明バインダーを介して塗装された光輝材を含む塗料により生じ、
前記他方の面の前記金属とは異なる外観は、前記他方の面の前記光輝材を含む塗料上に隠蔽層を介して塗装された上塗り塗料により生じ、
前記隠蔽層の隠蔽率が８５％以上であることを特徴とする容器状成形体。
【請求項２】
前記光輝材を含む塗料の光輝材が、粒径１０〜３０μｍの金属フレークおよび干渉マイカのうち少なくとも一方を含むことを特徴とする請求項１記載の容器状成形体。
【請求項３】
前記他方の面が前記基材の外側の面であり、
前記上塗り塗料がエポキシ樹脂、ポリウレタン樹脂、ＵＶ硬化樹脂、ＵＶ硬化漆のいずれか１つ以上を主要樹脂成分とした、塗装後常温で反応して硬化する塗料であることを特徴とする請求項１または２記載の容器状成形体。
【請求項４】
前記ＵＶ硬化漆が、精製漆と、光重合性モノマーおよびオリゴマーのうち少なくとも一方と、光重合開始剤と、酸化防止剤とを必須成分とし、漆に含まれるゴム質および含窒素物の粒子が平均粒子径で１μｍ以下に分散された漆組成物を用いて得られる光重合性漆塗料であることを特徴とする請求項３記載の容器状成形体。
【請求項５】
内側と外側との二面からなり、当該二面のうち、一方の面が金属の外観を呈し、他方の面が前記金属とは異なる外観を呈する容器状成形体の塗装方法であって、
所定の厚さを有する透明な基材の前記一方の面に、透明バインダーを塗装し、次に、光輝材を含む塗料を塗装し、さらに、隠蔽層の隠蔽率が８５％以上となるように隠蔽層となる塗料を塗装し、最後に、上塗り塗料を塗装することを特徴とする容器状成形体の塗装方法。
【請求項６】
前記透明バインダーがポリエステル樹脂を主成分とすることを特徴とする請求項５記載の塗装方法。
【請求項７】
前記隠蔽層となる塗料が着色エナメル塗料であり、
前記着色エナメル塗料が、塗装後の乾燥膜厚が５０μｍ以下であることを特徴とする請求項５または６記載の塗装方法。
【請求項８】
前記光輝材を含む塗料の光輝材が、粒径１０〜３０μｍの金属フレークおよび干渉マイカのうち少なくとも一方を含むことを特徴とする請求項５〜７のいずれか１に記載の塗装方法。
【請求項９】
前記他方の面が前記基材の外側の面であり、
前記上塗り塗料がエポキシ樹脂、ポリウレタン樹脂、ＵＶ硬化樹脂、ＵＶ硬化漆のいずれか１つ以上を主要樹脂成分とした、塗装後常温で反応して硬化する塗料であることを特徴とする請求項５〜８のいずれか１に記載の塗装方法。
【請求項１０】
前記ＵＶ硬化漆が、精製漆と、光重合性モノマーおよびオリゴマーのうち少なくとも一方と、光重合開始剤と、酸化防止剤とを必須成分とし、漆に含まれるゴム質および含窒素物の粒子が平均粒子径で１μｍ以下に分散された漆組成物を用いて得られる光重合性漆塗料であることを特徴とする請求項５〜９のいずれか１に記載の塗装方法。
【請求項１１】
前記ＵＶ硬化樹脂または前記ＵＶ硬化漆をインクジェットで塗装した後、２００〜４５０ｎｍの紫外線を照射することを特徴とする請求項５〜１０のいずれか１に記載の塗装方法。
【発明の詳細な説明】
【技術分野】
【０００１】  本発明は、高い意匠性を有する容器状成形体とこれに塗装する方法に関する。
【背景技術】
【０００２】  従来、コップなどの容器における意匠性の高いものの例として、内側と外側とで異なる色彩を有するものが広く使用されている。このような容器においては、内側と外側のいずれか一方の面が、容器の基材自体の色彩をそのまま表し、他方の面のみを別の色彩で塗装したものが知られている。また、容器の内側と外側のそれぞれの面を異なる色彩で塗装したものが知られている。【０００３】  また従来、コップなどの容器における意匠性の高いものの他の例として、金属調の色彩を有するものが広く使用されている。このような容器においては、容器の基材が金属製ではない場合、容器の内側と外側のどちらかの面、または両方の面を金属調の色彩で塗装する方法が考えられる。しかしながら、金属調の色彩に深みのある光輝感を持たせることは難しい。例えば、金属製の容器であっても、光が乱反射しないため、深みのある光輝感が出ない。まして金属製でない容器においては、金属調の色彩に塗装した後に塗装面のコーティングが必要になるため、金属調の色彩が持つ質感を低下させることになり、深みのある光輝感を持たせることはさらに難しい。【０００４】  また従来、コップなどの容器における意匠性の高いものの他の例として、容器の材質がガラスなど透明のものが広く使用されている。しかしながら、常温で硬化する塗料をガラス製の容器に塗装する場合、このような塗料はガラスに対しての付着性・塗膜物性の確保が難しい。このため、ガラス製の容器における意匠性は、ガラスの材質や形状に求められる傾向がある。このように、ガラス製の容器においては、塗装によって意匠性を付与することが難しいという問題がある。【０００５】  上記の問題を解決するための塗装方法として、シリコーンアクリル系樹脂層を形成することにより、樹脂塗料とガラスとの付着を高める技術が提案されている（特許文献１参照）。また、ガラス器表面をサンドブラストまたはフッ化水素処理して摺りガラス加工した後、シランカップリング剤を配合した漆を塗装、又はシランカップリング剤を下塗りした後に漆を塗装することにより付着と意匠性を付与する方法が提案されている（特許文献２参照）。【０００６】  また、上記の問題を解決するための塗装方法として、塗装する漆にイソシアネート系シランカップリング剤を混合することにより常温で硬化させ、ガラス基材に対する強固な密着力を付与する方法が提案されている（特許文献３参照）。
【先行技術文献】
【特許文献】
【０００７】
【特許文献１】  特開平０６−１０７４３５号公報
【特許文献２】  特開平１０−１９４７８２号公報
【特許文献３】  特開２００９−１８３９０３号公報
【発明の概要】
【発明が解決しようとする課題】
【０００８】  しかしながら、上述した特許文献１および２の従来技術では、例えば、透明なガラスに塗装した場合、塗装面の反対側から見ればシリコーンアクリル樹脂のプライマー層やサンドブラスト処理のあとが露見してしまうため、製品としての意匠性が損なわれ、製作段階においても、表現したい意匠が大きく制約されてしまうという問題がある。【０００９】  また、上述した特許文献３の従来技術では、漆の塗装面における意匠だけを開示していいて、ガラスという基材の材料特性を生かした意匠について開示がない。このため、意匠の多様性が制約されてしまうという問題がある。【００１０】  本発明は、上述した従来技術による問題点を解消するため、高い意匠性を有する容器状成形体とこれに塗装する方法を提供することを目的とする。
【課題を解決するための手段】
【００１１】  上述した課題を解決し、目的を達成するため、本発明は以下の構成を採用した。【００１２】  本発明にかかる容器状成形体は、内側と外側との二面からなり、当該二面のうち、一方の面が金属の外観を呈し、他方の面が前記金属とは異なる外観を呈する容器状成形体であって、前記容器状成形体は所定の厚さを有する透明の基材からなり、前記一方の面の前記金属の外観は、前記他方の面に透明バインダーを介して塗装された光輝材を含む塗料により生じ、前記他方の面の前記金属とは異なる外観は、前記他方の面の前記光輝材を含む塗料上に隠蔽層を介して塗装された上塗り塗料により生じることを特徴とする。ここで、金属の外観とは、金属調の色彩であって、典型的には、光輝材を含む塗料によって表わされる色彩のことである。【００１３】  また、本発明にかかる容器状成形体は、前記光輝材を含む塗料の光輝材が、粒径１０〜３０μｍの金属フレークおよび干渉マイカのうち少なくとも一方を含むことを特徴とする。【００１４】  また、本発明にかかる容器状成形体は、前記他方の面が前記基材の外側の面であり、前記上塗り塗料がエポキシ樹脂、ポリウレタン樹脂、ＵＶ硬化樹脂、ＵＶ硬化漆のいずれか１つ以上を主要樹脂成分とした、塗装後常温で反応して硬化する塗料であることを特徴とする。【００１５】  また、本発明にかかる容器状成形体は、前記ＵＶ硬化漆が、精製漆と、光重合性モノマーおよびオリゴマーのうち少なくとも一方と、光重合開始剤と、酸化防止剤とを必須成分とし、漆に含まれるゴム質および含窒素物の粒子が平均粒子径で１μｍ以下に分散された漆組成物を用いて得られる光重合性漆塗料であることを特徴とする。【００１６】  また、本発明にかかる容器状成形体の塗装方法は、内側と外側との二面からなり、当該二面のうち、一方の面が金属の外観を呈し、他方の面が前記金属とは異なる外観を呈する容器状成形体の塗装方法であって、所定の厚さを有する透明な基材の前記一方の面に、透明バインダーを塗装し、次に、光輝材を含む塗料を塗装し、さらに、隠蔽層となる塗料を塗装し、最後に、上塗り塗料を塗装することを特徴とする。【００１７】  また、本発明にかかる容器状成形体の塗装方法は、前記透明バインダーがポリエステル樹脂を主成分とすることを特徴とする。【００１８】  また、本発明にかかる容器状成形体の塗装方法は、前記隠蔽層となる塗料が着色エナメル塗料であり、前記着色エナメル塗料が、塗装後の乾燥膜厚が５０μｍ以下であり、隠蔽率が８５％以上であることを特徴とする。【００１９】  また、本発明にかかる容器状成形体の塗装方法は、前記光輝材を含む塗料の光輝材が、粒径１０〜３０μｍの金属フレークおよび干渉マイカのうち少なくとも一方を含むことを特徴とする。【００２０】  また、本発明にかかる容器状成形体の塗装方法は、前記他方の面が前記基材の外側の面であり、前記上塗り塗料がエポキシ樹脂、ポリウレタン樹脂、ＵＶ硬化樹脂、ＵＶ硬化漆のいずれか１つ以上を主要樹脂成分とした、塗装後常温で反応して硬化する塗料であることを特徴とする。【００２１】  また、本発明にかかる容器状成形体の塗装方法は、前記ＵＶ硬化漆が、精製漆と、光重合性モノマーおよびオリゴマーのうち少なくとも一方と、光重合開始剤と、酸化防止剤とを必須成分とし、漆に含まれるゴム質および含窒素物の粒子が平均粒子径で１μｍ以下に分散された漆組成物を用いて得られる光重合性漆塗料であることを特徴とする。【００２２】  また、本発明にかかる容器状成形体の塗装方法は、前記ＵＶ硬化樹脂または前記ＵＶ硬化漆をインクジェットで塗装した後、２００〜４５０ｎｍの紫外線を照射することを特徴とする。
【発明の効果】
【００２３】  本発明の容器状成形体およびその塗装方法は、透明の容器状成形体の内側と外側の二面のうち、一の面だけに光輝材を含む塗料と上塗り塗料とを塗装するようにした。これによって、塗装していない他の面から、透明の基材を通して光輝材が見えることになるため、光輝材が乱反射して、金属調の色彩に陰影や立体感が出て、深みのある光輝感を実現することができる。したがって、上塗り塗料の色彩と合わせて容器状成形体に高い意匠性を付与することができるという効果を奏する。【００２４】  本発明の容器状成形体およびその塗装方法は、透明バインダーを介して光輝材を含む塗料を容器状成形体に塗装するようにした。これによって、ガラス基材に対しても塗料の付着性・塗膜物性を確保できるため、塗装における作業性を向上させることができるという効果を奏する。また、光輝材を含む塗料上に隠蔽層を介して上塗り塗料を塗装するようにした。これによって、光輝材と上塗り塗料とがお互いに影響を与えないようにすることができ、容器状成形体の高い意匠性を維持することができるという効果を奏する。
【図面の簡単な説明】
【００２５】
【図１】  本実施の形態にかかる容器状成形体の一例を示す写真である。
【図２】  本実施の形態にかかる容器状成形体を示す斜視図である。
【図３】  本実施の形態にかかる容器状成形体の断面を示す断面図である。
【図４】  光輝材Ａを含む塗料を塗装した容器状成形体を示す写真である。
【図５】  光輝材Ｂを含む塗料を塗装した容器状成形体を示す写真である。
【図６】  光輝材Ｃを含む塗料を塗装した容器状成形体を示す写真である。
【発明を実施するための形態】
【００２６】  以下に添付図面を参照して、本発明にかかる容器状成形体およびその塗装方法の好適な実施の形態を詳細に説明する。
【００２７】（容器状成形体の一例）
まず、本実施の形態にかかる容器状成形体の一例について説明する。図１は、本実施の形態にかかる容器状成形体の一例を示す写真である。図１において、容器状成形体の一例はガラスコップ１０である。ガラスコップ１０は、内側１１と、外側１２とで異なる色彩を有している。内側１１は、光輝材を含む塗料が表す金属調の色彩であり、光が当たると光沢と陰影を生じ、深みのある光輝感を感じさせる。外側１２は、漆塗料が表す色彩であり、漆独特の官能的で優美なしっとりとした質感を感じさせる。このように、ガラスコップ１０は、内側１１と外側１２とで２つの異なる色彩を表現することが可能であり、高い意匠性を実現している。
【００２８】（容器状成形体の基本的構成）
次に、図２を用いて、本実施の形態にかかる容器状成形体の基本的構成について説明する。図２は、本実施の形態にかかる容器状成形体を示す斜視図である。図２において、容器状成形体２０は、透明の基材からなり、内側の面２１と外側の面２２とを有している。透明の基材は、例えば、ガラスやプラスチックである。
【００２９】  容器状成形体２０は、内側の面２１と外側の面２２とで異なる色彩を有している。一方の面から見える色彩は金属調の色彩であり、他方の面から見える色彩は、一方の面から見える金属調の色彩と異なる金属調の色彩である。ここで、一方の面から見える金属調の色彩は、光輝材を含む塗料から生じるものであり、これと異なる金属調の色彩は、上塗り塗料から生じるものである。図１における上塗り塗料は、漆塗料である。
【００３０】  容器状成形体２０において、内側の面２１と外側の面２２の色彩を表す塗料は、内側の面２１と外側の面２２のいずれか一の面に施されている。例えば、図１のガラスコップ１０では、外側１２にだけ塗装が施されている。つまり、ガラスコップ１０では、内側１１に見える金属の色彩は、外側１２に塗装された光輝材を含む塗料がガラス越しに見えている。外側１２に見える漆塗料は、光輝材を含む塗料の外側に塗装されている。なお、本実施の形態においては、内側の面２１にだけ塗装が施されるようにしてもいい。
【００３１】  容器状成形体２０において、透明な基材は、光輝材が持つ金属調の色彩を塗装面と反対側に見せる必要があるので、所定の透明度があった方が好ましい。したがって、ガラスの場合、透明度の低いソーダガラスよりもクリアガラスの方が好ましい。プラスチックの場合は、比較的透明性があるアクリル系のものが好ましい。
【００３２】また、容器状成形体２０において、透明な基材は、所定の厚さを有する。透明な基材の厚みによって生じる光の乱反射を利用することにより、光輝材が持つ金属の色彩に深みが出る。透明な基材は、色彩が不明瞭にならない程度であれば、より厚い方が乱反射を生じやすいので好ましい。
【００３３】  なお、容器状成形体２０において、光輝材を含む塗料と上塗り塗料とがそれぞれ、内側の面２１と外側の面２２の異なる面に塗装された場合、光輝材が持つ金属の色彩は、透明な基材を通して見えることにならない。この場合、光輝材を含む塗料の上にコーティングが施されるが、コーティングは薄いため、透明な基材の厚みによる光の乱反射が起こりにくく、色彩に深みを生じない。また、この場合、両面に塗装を施し、さらにコーティングもおこなうことになり、工程が増えるため、手間となる。
【００３４】  本実施の形態において、容器状成形体２０には、内側の面と外側の面が視認可能な略筒状のもの、略凹状の物品を含む。この場合、ものを入れるためのコップなどの容器に限らず、ものを入れることがない照明器具におけるシェードであってもよい。シェードの場合、シェードの内側の面２１から外側の面２２に塗装した光輝材が見える構成であれば、照明の色や照度によって光輝材が持つ金属調の色彩が変化するため、意匠性が向上する。
【００３５】（容器状成形体の塗装方法）
次に、図３を用いて、本発明にかかる容器状成形体の塗装方法について説明する。図３は、本実施の形態にかかる容器状成形体の断面を示す断面図である。図３は、図２における容器状成形体２０のＡ−Ａ断面を矢印の方向から見た状態を示す断面図である。図３において、容器状成形体２０の口部分３０は、容器状成形体２０の内側の面２１と外側の面２２とを有している。外側の面２２は、容器状成形体２０の基材３２の外側の面３１に塗料を塗装した後の表面である。
【００３６】  容器２０の塗装方法は、容器２０の基材３２の外側の面３１に、４層形成することを特徴とする。４層は、基材３２の外側の面３１に近い層から、バインダー層３３、光輝層３４、隠蔽層３５、上塗り塗料層３６の順番で積層されている。
【００３７】  本実施の形態においては、容器状成形体２０の内側から入射した光が２層目の光輝層３４を反射することにより、メタリック感などの意匠性が得られる。また、容器状成形体２０の内側からの光は、３層目の隠蔽層３５により、容器状成形体２０の一番外側の上塗り塗料層３６の意匠性に影響しないため、容器状成形体２０の外側の面２２では樹脂成分からなる上塗り塗料の色彩がそのまま表現される。例えば、上塗り塗料がＵＶ硬化漆である場合、容器状成形体２０の外側の面２２は、漆の優美でしっとりした質感が表現される。
【００３８】  本実施の形態にかかる容器状成形体２０の塗装方法では、第一の工程として、透明バインダーを容器状成形体２０の基材３２の外側の面３１に塗装して、１層目にバインダー層３３を形成させる。これにより、光輝層３４の光輝材と容器状成形体２０とを付着させることが可能になる。
【００３９】  透明バインダーの塗装工程に用いられる塗料は、乾燥後に光の吸収が少ない透明な塗料であり、容器状成形体２０と２層目の光輝層３４との密着性が確保できれば問題なく使用できる。リン酸基、カルボン酸基、アミド基、水酸基などを有する変性アクリル、ポリエステル、変性ポリエーテル、変性ポリウレタン、変性エポキシ樹脂などを挙げることができる。
【００４０】  本実施の形態における透明バインダーは、ポリエステル樹脂を成分とするのが好ましい。ポリエステル樹脂は、例えば、ウレタン、フッ素、シリコンといった他の透明バインダーと比べて、薄膜の状態で光輝材と容器状成形体２０との付着性を高めることが可能であり、耐熱性および耐寒性を有する。
【００４１】  また、シランカップリング剤を既存のクリヤー塗料に添加することでバインダー塗料とすることも可能である。シランカップリング剤の具体的な例としては、ビニルトリス（βメトキシエトキシ）シラン、ビニルトリエトキシシラン、ビニルメエトキシシラン、γ―メタクリロキシプロピル―トリメトキシシラン、β（３、４―エポキシシクロヘキシルエチルトリメトキシシラン、γ―グリシドキシプロピルトリメトキシシラン、Ｎ−β（アミノエチル）γ―アミノプロピル（トリメトキシ）シラン、Ｎ−β（アミノエチル）γ―アミノプロピル（メチルジメトキシ）シラン、Ｎ−フェニルーγ―アミノプロピルトリメトキシシラン、γ―クロロプロピルトリメトキシシランなどが挙げられる。
【００４２】  透明バインダーの塗装には、刷毛、エアースプレー、フローコート、シャワーコート、インクジェット塗装など通常の塗装方法が適用できる。
【００４３】  第二の工程として、バインダー層３３の上に光輝材を含む塗料を塗装し、２層目に光輝層３４を形成させる。これにより、容器状成形体２０の内側の面２１の意匠性を高めることが可能になる。
【００４４】  本発明に用いる光輝材を含む塗料には、アルミニウム顔料、マイカ顔料、酸化チタン層などをもつパールマイカ顔料、銀などのメッキ層をもつマイカ顔料などの光輝材を含む従来の市販品を用いることができる。この場合、光輝材の平均粒径は１０〜３０μｍであることが望ましい。光輝材の平均粒径が１０μｍより小さくなると十分なメタリック感が得られず、３０μｍより大きくなると塗膜中で光輝材が平行に配向しにくくなり十分なメタリック感が得られない。
【００４５】  また、光輝材は、塗料の樹脂１００重量部に対して１０〜５０重量％が塗料中に含有されていることが望ましい。光輝材の量が１０重量％より少ないと十分なメタリック感が得られず、５０重量％を超えて含有しても量が多すぎて塗膜中で平行に配向しにくくなり十分なメタリック感が得られない。
【００４６】  本実施の形態にかかる塗装方法においては、光輝材は、金属フレークおよび干渉マイカのうち少なくとも一方を含むものである。この場合、金属フレークは、アルミフレーク、ステンレスフレークなどの少なくとも１種類以上の金属フレークである。金属フレークおよび干渉マイカを混合したり、異なる金属フレークを混合したりすることにより、光輝材自体が深みのある金属調の色彩を持つことになる。
【００４７】  光輝材を含む塗料の塗装には刷毛、エアースプレー、フローコート、シャワーコート塗装など通常の塗装方法が適用できるが、エアースプレーなどスプレー塗装が比較的簡単に均一に塗装できることから好ましい。
【００４８】  第三の工程として、光輝層３４の上に塗料を塗装し、３層目に隠蔽層３５を形成させる。このとき、塗料は、着色エナメル塗料が好ましい。着色エナメル塗料は、１０〜５０μｍ（乾燥膜厚）で塗装する。これにより、着色エナメル塗料が上塗り塗料の光輝層３４への影響を防ぐ隠蔽層３５として機能するため、基材３２を通してメタリック感のみを得ることが可能になる。
【００４９】  本発明に用いる着色エナメル塗料には、チタン白、酸化鉄（エロー、ベンガラ）、カーボンなどの無機系着色顔料、フタロシアニン系青、緑顔料、キナクリドン、アゾ系赤顔料などの有機顔料を含み、塗装・乾燥後の隠蔽率（ＪＩＳ  Ｋ  ５６００）が８５％以上、好ましくは９０％以上であることが必要である。隠蔽率が８５％未満の場合、基材３２を通して表現される光輝層３４の意匠に上塗り塗料層３６の影響が出やすく、上塗り塗料層３６が透明クリヤーに近い場合、著しくメタリック感が損なわれる。また、容器２０の外側の面２２から見た外観も光輝材の影響が出やすく、深みのある仕上がりが得られにくくなる。
【００５０】  着色エナメル塗料の塗装には刷毛、エアースプレー、フローコート、シャワーコート塗装など通常の塗装方法が適用できるが、エアースプレーなどスプレー塗装が比較的簡単に均一に塗装できることから好ましい。
【００５１】  第四の工程として、最後に隠蔽層３５の上に、上塗り塗料を塗装し、４層目に上塗り塗料層３６を形成させる。これにより、容器状成形体２０の外側の面２２の仕上がり性を高めることが可能になる。容器状成形体２０がコップなどの容器である場合、何回も洗浄され使用されることから、本発明に用いる上塗り塗料は、耐水性、耐洗剤性などの堅牢性が必要である。このため、上塗り塗料は、塗装後常温で反応して硬化する樹脂を主要樹脂成分とし、エポキシ樹脂、ポリウレタン樹脂、ＵＶ硬化樹脂、ＵＶ硬化漆のいずれか１種以上を主要樹脂成分とした塗料であることが好ましい。
【００５２】  エポキシ樹脂塗料とは、一般にはエポキサイド基を有する樹脂を含む主剤とアミン基を有する化合物を含む硬化剤成分を塗装直前に混ぜて使用するタイプの塗料である。ポリウレタン樹脂は、水酸基を有するアクリル樹脂又はポリエステル樹脂等を主剤とし、イソシアネート基を有する化合物を硬化剤に含む。ＵＶ（紫外線）硬化樹脂とは、プレポリマー、モノマー、光重合開始剤、添加剤からなり、２００〜４５０ｎｍの波長を持つ光、すなわち紫外線を短時間（数秒〜数十秒）照射した際に硬化する合成樹脂である。
【００５３】  ＵＶ硬化漆とは、精製漆、光重合性モノマーおよび（又は）オリゴマー、光重合開始剤、酸化防止剤を必須成分とし、漆に含まれるゴム質および含窒素物の粒子が平均粒子径で１μｍ以下に分散された塗料である。例えば、特許文献（特開２００９−２４２７３１）に提案された平均粒子径１μｍ以下にした漆に光重合性アクリレートモノマー又はオリゴマーと光重合開始剤を配合し、塗装後ＵＶ照射することにより硬化を促進、著しく乾燥性を改良し、生産性を高めることが可能になる。
【００５４】  上塗り塗料の塗装には刷毛、エアースプレー、フローコート、シャワーコート塗装など通常の塗装方法が適用できるが、エアースプレーなどスプレー塗装が比較的簡単に均一に塗装できることから好ましい。
【００５５】  本発明にかかる容器状成形体２０の塗装方法では、第四の工程において、上塗り塗料としてＵＶ硬化樹脂またはＵＶ硬化漆をインクジェットで塗装した後、２００〜４５０ｎｍの紫外線を照射してもよい。これにより、繊細な模様などさらに高度な意匠性を得ることが可能になる。例えば、赤、青、黄の３原色をインクジェトノズルから射出して塗装することにより、コンピュータのデジタル画像をダイレクトに短時間で容器状成形体２０の外側の面２２に印刷することができる。
【実施例】
【００５６】以下、本発明にかかる容器状成形体２００の塗装方法の実施例を示す。しかし、本発明の範囲はこれらの実施例に制約されるものではない。
【実施例１】
【００５７】  バインダー層３３の塗装は、あらかじめラッカーシンナーにて脱脂したガラスコップの外側に、関西ペイント販売（株）のポリエステル樹脂系透明バインダー「ニュー密着バインダーＭ」（商品名）をエアースプレーによって、約８０ｇ／ｍ２（乾燥膜厚５μｍ）のレベルにておこなった。ガラスコップを室温で５分放置後、約８０℃の乾燥機で３０分乾燥した。【００５８】  光輝層３４の塗装は、ユニオンペイント（株）のアクリル樹脂系メタリック塗料「エコラッカーメタリックベース中目」（商品名）をエアースプレーによって、約７０ｇ／ｍ２（乾燥膜厚２０μｍ）のレベルにておこなった。ガラスコップを室温で５分放置後、約５０℃の乾燥機で２０分乾燥した。【００５９】  隠蔽層３５の塗装は、関西ペイント販売（株）のウレタン樹脂系塗料「アレスレタン黒」（商品名）をエアースプレーによって、約９０ｇ／ｍ２（乾燥膜厚２５μｍ）のレベルにておこなった。ガラスコップを室温で５分放置後、約５０℃の乾燥機で３０分乾燥した。【００６０】  上塗り塗料層３６の塗装は、＃４００の耐水研磨紙でガラスコップを研磨した後、関西ペイント販売（株）のウレタン樹脂系塗料「アレスレタンクリヤー」（商品名）をエアースプレーによって、約１００ｇ／ｍ２（乾燥膜厚２０μｍ）のレベルにておこなった。ガラスコップを室温で５分放置後、約８０℃の乾燥機で３０分乾燥した。その後さらに、＃８００〜＃１０００の研磨紙でガラスコップを研磨した後、再度「アレスレタンクリヤー」（商品名）を同様に塗装、乾燥して仕上げとした。【００６１】  これにより、ガラスコップは、内側の面２１にメタリック感の意匠が、外側の面２２には優美で深みのある落ち着いた仕上がり感が得られた。また、このようにして得られた実施例１のガラスコップを６０℃の温水に２４時間没水した後、２時間室温で乾燥、クロスカット付着試験（ＪＩＳ  Ｋ  ５６００準拠）にて付着性を確認した結果良好であった。
【実施例２】
【００６２】  バインダー層３３の塗装から隠蔽層３５の塗装までは、実施例１と同様の方法で得た。上塗り塗料層３６の塗装は、＃４００の耐水研磨紙でガラスコップを研磨した後、カシュー（株）のＵＶ硬化樹脂「カシューＵＶ  ＴＸＬ６３５クリヤー」（商品名）をエアースプレーによって、約８０ｇ／ｍ２（乾燥膜厚１０μｍ）のレベルにておこなった。その後、２００〜４５０ｎｍのＵＶを照射し、さらに再度、「カシューＵＶ  ＴＸＬ６３５クリヤー」（商品名）を同様に塗装後、ＵＶ照射して仕上げとした。これにより、実施例１と同様の意匠性・仕上がり性、および６０℃温水後の付着性に優れたガラスコップが得られた。
【実施例３】
【００６３】  バインダー層３３の塗装から隠蔽層３５の塗装までは、実施例１と同様の方法で得た。上塗り塗料層３６の塗装は、＃４００の耐水研磨紙でガラスコップを研磨した後、特開２００９−２４２７３１に記載の実施例９の方法により得られた光重合性漆塗料をエアースプレーによって、約８０ｇ／ｍ２（乾燥膜厚１０μｍ）のレベルにておこなった。その後、２００〜４５０ｎｍのＵＶを照射し、さらに再度、光重合性漆塗料を同様に塗装後、ＵＶ照射して仕上げとした。これにより、実施例１と同様の意匠性・仕上がり性、および６０℃温水後の付着性に優れたガラスコップが得られた。
【実施例４】
【００６４】  ガラスコップの替わりに市販のプラスチック製コップに実施例３と同様な塗装工程を実施し、意匠性の高いプラスチック製コップを得た。これにより、実施例１と同様の意匠性・仕上がり性、および６０℃温水後の付着性に優れたプラスチック製コップが得られた。【００６５】（比較例１）
ラッカーシンナーにて脱脂したガラスコップの外側に、透明バインダーを塗装せずに、直接光輝層３４の塗装をおこなった。これ以外は、実施例２と同様に塗装工程を実施し、意匠性の高いコップを得た。これにより、実施例１と同様の優れた意匠性・仕上がり性は得られたが、６０℃温水後の付着試験後の結果、塗膜剥がれが見られた。【００６６】（比較例２）
実施例２の塗装工程中、光輝層３４の塗装をおこなわないで、バインダー層３３の上に直接隠蔽層３５の塗装をおこなった。これ以外は、実施例２と同様に塗装工程を実施した。これにより、６０℃温水後の付着性に優れたガラスコップが得られ、ガラスコップの外側の面２２には、優美な仕上がりを得ることができたものの、内側の面２１の意匠感はなく外側の面２２と同じ色での仕上がりとなった。【００６７】（比較例３）
実施例３の塗装工程中、隠蔽層３５の塗装をおこなわないで、光輝層３４の上に直接光重合性漆塗料の塗装をおこなった。これ以外は、実施例３と同様な塗装工程を実施した。これにより、６０℃温水後の付着性に優れたガラスコップが得られたが、コップ内側の面２１および外側の面２２の意匠性については透過光の影響もあり、落ち着いた意匠感が得られていない。【００６８】（比較例４）
隠蔽層３５の塗装までは、実施例１と同様の塗装をおこなった。これにより、６０℃温水後の付着性に優れ、メタリック感の意匠性の高いガラスコップが得られたが、ガラスコップの外側の面２２は一般の塗料塗膜のため、優美な仕上がりは得られていない。【００６９】（光輝材による意匠性の違い）
次に、図４〜６を用いて、光輝材による意匠性の違いについて説明する。図４は、光輝材Ａを含む塗料を塗装した容器状成形体を示す写真である。図５は、光輝材Ｂを含む塗料を塗装した容器状成形体を示す写真である。図６は、光輝材Ｃを含む塗料を塗装した容器状成形体を示す写真である。図４〜６において、光輝材Ａ、Ｂ、Ｃは、光輝材に含まれる特定の種類の金属フレークの使用量が異なっている。【００７０】  図４において、光輝材Ａは、特定の種類の金属フレークの使用量が３つの中で最も少ない光輝材である。ガラス容器４０の内側の面４１に表われた金属調の色彩は、陰影が少なく、光輝感の深みがない。【００７１】  図５において、光輝材Ｂは、特定の金属フレークの使用量が光輝材Ａよりも多い光輝材である。ガラス容器５０の内側の面５１に表われた金属調の色彩は、陰影はあるがぼやけているため、光輝感の深みが足りない。図６において、光輝材Ｃは、特定の金属フレークの使用量が３つの中で最も多い光輝材である。ガラス容器６０の内側の面６１に表われた金属の色彩は、陰影ははっきりしているため、光輝感の深みを感じる。このように、容器の内側の面に凹凸がある場合は、光輝材が持つ金属調の色彩の深さがよくわかる。【００７２】  以上説明したように、本実施の形態では、容器状成形体２０およびその塗装方法は、透明の容器状成形体２０の内側と外側の二面のうち、一の面だけに光輝材を含む塗料と上塗り塗料とを塗装するようにした。これによって、塗装していない他の面から、透明の基材を通して光輝材が見えることになるため、光輝材が乱反射して、金属調の色彩に陰影や立体感が出て、深みのある光輝感を実現することができる。したがって、上塗り塗料の色彩と合わせて容器状成形体２０に高い意匠性を付与することができる。【００７３】  本発明の容器状成形体およびその塗装方法は、透明バインダーを介して光輝材を含む塗料を容器状成形体に塗装するようにした。これによって、ガラス基材に対しても塗料の付着性・塗膜物性を確保できるため、塗装における作業性を向上させることができるという効果を奏する。また、光輝材を含む塗料上に隠蔽層を介して上塗り塗料を塗装するようにした。これによって、光輝材と上塗り塗料とがお互いに影響を与えないようにすることができ、容器状成形体の高い意匠性を維持することができるという効果を奏する。【００７４】  また、本実施の形態では、光輝材として、粒径１０〜３０μｍの金属フレークおよび干渉マイカのうち少なくとも一方を含むようにした。混合することにより金属の色彩に変化が生じ、微粒化により光輝材の分散性が高まるため、金属調の色彩がさらに乱反射して陰影や立体感が出て、深みのある光輝感を実現することができる。【００７５】  また、本実施の形態では、光輝材が容器状成形体２０の内側の面２１から見えるようにした。これにより、容器状成形体２０に入れる液体の色により、金属の色彩が変化しながら乱反射するようになるため、液体が入っていないときと異なる色彩の陰影や立体感が出て、深みのある光輝感の変化を楽しむことができる。【００７６】  また、本実施の形態では、常温で硬化し、基材への高い密着性を有するエポキシ樹脂、ポリウレタン樹脂、ＵＶ硬化��脂、ＵＶ硬化漆のいずれか１つを主要樹脂成分とする塗料を塗装するようにした。これにより、焼付けなどの工程がなくても塗料を付着させることができるため、塗装に手間がかからず、作業性を向上させることができる。また、本実施の形態では、常温で硬化し、基材への高い密着性を有するこれらの樹脂塗料を容器の外側の面２２に塗装するようにした。これにより、塗装作業段階で容器が他のものと接触しても、塗料を剥がれにくくすることができるため、作業性を向上させることができる。【００７７】  また、本実施の形態では、上塗り塗料に平均粒子径で１μｍ以下に分散された漆組成物を用いた光重合性漆塗料を使用するようにした。これにより、架橋密度が高くなって、薄膜で被膜形成することができるため、秒単位の早さで漆を硬化させることができ、作業性を向上させることができる。また、漆組成物の粒子が細かく、塗装面に凹凸ができにくいため、塗装面に光沢感が出て漆の特性が出やすくなる。さらに、蒔絵のような二次的な加飾も容易となり、多彩な技法表現ができる。【００７８】  また、本実施の形態では、容器状成形体２０の外側の面２２に、透明バインダーを塗装した後に、光輝材を含む塗料を塗装し、次に、着色エナメル塗料を塗装して、最後に、上塗り塗料を塗装するようにした。これにより、金属の色彩と、少なくとも一色の色彩や模様という２つの異なる色彩を、透明な容器状成形体２０に簡単に塗装することができる。したがって、少ない工程ながら、より深みのある色彩を持った意匠を付与することができる。【００７９】  また、本実施の形態では、透明バインダーがポリエステル樹脂を成分とするようにした。これにより、透明バインダーが薄膜の状態であっても、光輝材と容器状成形体２０との付着性を高めることができるため、塗装の作業性を向上させることができる。【００８０】  また、本実施の形態では、着色エナメル塗料の塗装後の乾燥膜厚を５０μｍ以下、隠蔽率を８５％以上とするようにした。これにより、光輝層と上塗り塗料層とを確実に隠ぺいするため、光輝材と上塗り塗料とがお互いに影響を与えないようにすることができ、高い意匠性を維持することができる。【００８１】  また、本実施の形態では、上塗り塗料としてのＵＶ硬化樹脂またはＵＶ硬化漆をインクジェットで塗装した後、紫外線を照射するようにした。これにより、上塗り塗料が常温で短時間に乾燥するので、塗装後にゴミの付着を心配せずに乾燥させることができ、作業性を向上させることができる。また、繊細な模様やコンピュータのデジタル画像などを塗装できるため、さらに高度な意匠性を得ることができる。
【符号の説明】
【００８２】  ２０  容器状成形体
２１  内側の面
２２  外側の面
３１  紀材の外側の面
３２  ガラス基材
３３  バインダー層
３４  光輝層
３５  隠蔽層
３６  上塗り塗料層
【図１】
0005865155.tif 000002
【図２】
0005865155.tif 000003
【図３】
0005865155.tif 000004
【図４】
0005865155.tif 000005
【図５】
0005865155.tif 000006
【図６】
0005865155.tif 000007